Brevet FR2006712A1 — publié le 19700102

Les brevets français de la demanderesse n® lo 509.296 et 1<>509.294 décrivent des produits et des procédés photographiques pour former une épreuve composite comprenant une image négative et une image positive, l'épreuve pouvant être examinée comme une 5 éprenve positive visible par réflexion sans séparation des images respectives. Comme décrit dans les brevets précités, un ensemble de pellicule photographique comprenant une couche contenant une matière assurant une opacité à la lumière est exposée, par exemple à une 10 source de lumière du même côté que le support de 1*ensemble de pellicule que la couche de la matière assurant une opacité, et elle est ensuite traitée pour former une image négative et une image positive par transfert dans une couche située au-dessus de la couche de la matière assurant une opacité. Cette matière est pré— 15 sente en une quantité suffisante pour masquer efficacement l'image négative mais elle n'est pas présente dans une quantité suffisante pour empêcher une exposition à la lumière de la matière photosensible de l'ensemble de pellicule, de sorte qu'il se forme une épreuve composite qui contient à la fois une image négative et 20 un© image positive qu'on peut observer par réflexion comme une reproduction positive du sujet original. De plus, la matière opacifiante sert à constituer le fond pour examiner l'épreuve par réflexion* Dans le brevet précité 1.509.296 la couche de matière opa-25 cifiante est disposée sur une couche contenant une émulsion d'ha~> logénure d'argent photosensible tandis que dans le brevet précité 1.509.294 la matière opacifiante est disposée dans la même couche que 1'émulsion et elle peut également être présente dans une seconde couche disposée sur la couche contenant 1'émulsion d'halo-30 génure d'argent. Une couche réceptrice d'argent comprenant une matrice appropriée contenant des noyaux de précipitation d'argent peut être disposée sur la matière opacifiante dans les produits décrits dans les brevets précités. Dans la préparation de l'épreuve composite, la surface ex» 35 térieure de la couche réceptrice d'argent de l'élément exposé est mise en contact avec un milieu aqu»ux qui peut contenir une substance alcaline, un agent révélateur d'halogénure d'argent et un solvant d'halogénure d'argent, et ce milieu aqueux se diffuse à travers la couche dJémulsion d'halogénure d'argent pour déve-40 lopper l'image négative et, drurre manière connue, former une ré— 69 12671 2 2006712 partition {âs®ne maniéré cesiforme à l'iasag©') d'an complexe d*argent soluble qui est transféré, au moins en partie, par diffusion jusqu'à la couche réceptrice d'argent où il est réduit pour former par transfert une image argentique positive. Les ingré-5 dients ci-dessus peuvent être contenus initialement dans le milieu aqueux, ou bien n'importe lequel de ses ingrédients" ou leur totalité peuvent ttre contenus initialement dans l'une des couches de la pellicule composite, et dans ce cas, on obtient Une solution de ces ingrédients lors de l'imprégnation du milieu aqueux» 10 Le milieu aqueux peut également comprendre d'autres réactifs exécutant des fonctions particulières désirées, par exemple des produits de conservation, des produits anti-voile, etc.«• et il peut également comprendre un réactif visqueux filmogène. Les processus précités ont use utilisation particulière dans 15 le domaine de la reproduction de documents et ils peuvent être utilisés conjointement avec un appareil approprié pour fournir une ou plusieurs copies de 1'original à'une manière rapide et efficace. Dans la mise en oeuvre de l'invention, il est bien entendu 20 des plus désirables que l'on obtiens© un© épreuve composite dans laquelle 1'image positive possède la tonalité désirée, des zones de grandes lumières propres et exeaptes de taches, et que 11 image soit caractérisée comme ayant une bcsne densité et un bon contraste* Une tonalité d'inage se rapprochant d'un ton neutre, par 25 exemple ea noir ou en bleu-soir est considérée par la plupart des personnes comme étant préférable généralement à des images marron ou sépia. La présente invention vise une nouvelle couche réceptrice d'argent dans les produits précités, qm"comporte des noyaux de 30 préeipâaticm d'argent eo&ieaus dans un© sas'&rice appropriée et qui de plus, comprend une quantité efficace d'un pigment macroscc 69 12671 3 2006712 ainsi ajouté ne soit pas nuiisible du point de m photographique, c'est-à-dire qu'il n'affecte pas de façon visible le système photographique sur lequel doit se former 11 image, et il ne doit pas non plus nuire, au moins jusqu'à un degré appréciable^ à la 5 vie utile d'emmagasinage de la pellicule composite* De plus, comme on le verra, il doit être compatible avec la couleur ou fond envisagé pour l'examen de l'épreuveo En d'autres termes, lorsqu'on envisage un fond blanc il faut que le pigment soit sensiblement blanc. 10 Sur le dessin annexé z la fig. 1 est une vue schématique en coupe fragmentaire partiellement agrandie représentant une pellicule composite visée par la présente invention; la fig. 2 est une vue similaire d'une autre pellicule com-15 posite; la fig» 3 est une vue similaire d'une autre pellicule composite. Description du mode de réalisation préféré. Dans le mode de réalisation préféré, la couche d'émulsion 20 photosensible comprend une matière opacifiante, la couche réceptrice d'image comprend une matrice de gélatine ou un mélange de gélatine et d'une silice colloïdale, la couche réceptrice comprenant ^en outre, des noyaux de précipitation d'argent et un ou plu-siènrs pigments macroscopiques. On peut également incorporer dans 25 cette couche d'autres matières exécutant des fonctions particulières désirées. Comme on l'a mentionné précédemment, la présente invention concerne de nouveaux produits et procédés pour préparer une épreuve composite qu'on peut examiner comme une épreuve positive vi-30 sible par réflexion et, plus particulièrement,elle concerne des produits photographiques et des procédés tels que ceux qui sont décrits dans les brevets précités où un pigment macroscopique est incorporé dans la couche réceptrice d!argent. , La présente invention a par conséquent pour objet de nouveaux 35 produits et procédés du type qu'on vient de décrire. Conformément à l'invention, la demanderesse a également conçu de nouveaux produits comprenant,une émulsion d'halogénure. d'argent photosensible, une matière opacifiante,,disposée dans cette émulsion ou sur une couche placée. au-^dessus, et une couche exté— 40 rieure réceptrice, d'argent comprenant uç. pigment macroscopique. 69 12671 4 2006712 Une caractéristique de la présente invention réside dans le fait qu'elle permet d'obtenir de nouveaux produits du type décrit dans lequel la couche réceptrice d'argent comprend un pigment macroscopique ou un mélange de pigments pour modifier la tonalité 5 d'une image argentique obtenue par transfert formée dans ou sur cette couche et possédant une tonalité plus désirée. D'autres caractéristiques et avantages de l'invention sont évidents ou apparaîtront par la suite. En conséquence l'invention vise las diverses opérations et la 10 relation ainsi que l'ordre d'une ou de plusieurs de ces opérations les unes par rapport aux autres ainsi que le produit possédant les caractéristiqueSypropriétés et relations d'éléments qui sont exposés dans la description détaillée qui va suivre^ et la portée de la demande de brevet est indiquée dans les revendications annexées. 15 Pour comprendre plus complètement la nature et les caracté ristiques de l'invention on lira la description détaillée suivante faite avec références au dessin annexé. On comprendra plus facilement l'invention en se référant au dessin annexé. 20 Les produits photographiques visés par la présente invention comprennent une couche d'émulsion d'halogénure d'argent photosensible, une couche d'une matière assurant une opacité et qui peut se trouver dans lajrême couche que l'émulsion, dans une couche située au-dessus/dans ces deux couches, et une couche exté— 25 rieure réceptrice d'argent comprenant des noyaux de précipitation d'argent assurant un environnement vigoureux de précipitation d'argent pour réduire en une image argentique un complexe soluble d'argent qui y est transféré,. Dans le mode de réalisation représenté sur la fig. 1, la pel-30 licule composite comporte un support 10, de préférence opaque, sur lequel se trouve une couche 12 comprenant une émulsion d'halogénure d'argent photosensible et une matière opacifiante, et enfin une couche réceptrice d'argent 14. Dans le mode de réalisation représenté sur la fig. 2, on dis-35 pose une couche supplémentaire 16 de matière opacifiante entre la couche 12 et la couche 14. Les produits représentés sur les fige 1 et 2 sont décrits dans le brevet français précité 1.509.294. Dans le mode de réalisation représenté sur la fig» 3, le sup-40 port 10 contient une couche 12a d'émulsion d'halogénure d'argent 69 12671 5 2006712 photosensible, et la matière opacifiante est contenue dans une couche 16 située entre la couche 12a et le couche 14 réceptrice d'argent. Ce mode de réalisation mentionné en dernier est décrit dans le brevet précité 1.509.296. 5 Dans tous ces modes de réalisation, la pellicule composite est sélectivement exposée, par exemple à travers la couche extérieure 14, pour fournir une image latente (c'est-à-dire pouvant être développée) dans la couche photosensible. Ensuite à un certain moment l'élément est développé par une mise en contact de la 10 surface de la couche 14 avec un milieu aqueux qui ou bien contient les ingrédients nécessaires pour un développement ou bien forme' une solution de ces ingrédients après un tel contact* En d'autres termes, le milieu aqueux peut ttre constitué par une composition de traitement aqueuse comprenant une matière alcaline, un agent 15 révélateur d'halogénure et un solvant d'halogénure d'argent ou bien au lieu de ces ingrédients, n'importe quel ingrédient ou la totalité de ces ingrédients peuvent ttre contenus initialement dans une ou plus d'une couche de la pellicule composite. Dans l'un ou l'autre cas, le milieu aqueux s'imprègne à travers la cou-20 che 14 (et dans n'importe quelles couches supplémentaires intermédiaires) jusqu'à la couche photosensible (12 ou 12a) pour déclencher le développement. D'une manière connue, l'halogénure d'argent exposé et pouvant ttre développé est réduit pour former line image négative tandis qu'une répartition (d'une manière con-25 forme à l'image) d'un complexe d'argent soluble se forme en fonction des zones non exposées c'est-à-dire non développées de l'é-mulsion* Cette répartition d'une manière conforme à lrimage est transférée au moins en partie à la couche 14 où elle est réduite en argent d'image pour lui communiquer une image argentique posi-30 tive obtenue par transfert. L'épreuve composite résultante comprenant l'image négative développée et l'image de transfert argent!» que positive située dessus peut ttre examinée sans séparation comme une épreuve argentique positive visible par réflexion, en raison de l'aptitude de la matière opacifiante à masquer effica-35 cernent l'image négative. Le support 10 peut ttre constitué par n'importe laquelle des matières utilisées jusqu'ici à cet effet, par exemple du papier, un ester cellulosique etc00. et il est de préférence opaque. La couche 12 comprend.une émulsion d'halogénure d'argent 40 photosensible, de préférence une émulsion au gélatino halogénure 69 12671 s 2006712 chargeât qui, lors gUi déveleppemeatg -foîâae urne image argentique négative ayant une densité relativement faible ou pouvoir couvrant relativement faible» Elle peut par exemple être mie émulsion d'halogénure mélangée, par exemple une émulsion d'iodobro-5 mure ou de chloroiodobromure, qui possède une rapjcHfcl relativement élevée par rapport, par exemple à la rapidité des émulsion s au chlorure d'argent. La matière opacifiante, qui est de préférence incolore ©u blanche, est au moins perméable au milieu de traitement aqueux 10 mais est sensiblement insoluble dans ce milieu. Comme exemples de matièx*es opacifiantes avantageuses, on peut mentionner du bioxyde de titane finement divisé, du carbonate de calcium, de l'oxyde de magnésium, du sulfate de baryum, etc.0• ou des mélanges de ces matières finement divisées. 15 La couche 16 des modes de réalisation représentés sur les fig. 2 et 3 peut comprendre un ou plusieurs des pigments précités dispersés dans une matrice appropriée, comme de la gélatine» La couche réceptrice d'argent assure un environnement vigoureux de précipitation d'argent et comprend, outre le pigment 20 macroscopique de la présente invention, m. moins un des agents connus de précipitation d'argent dispersés dans un véhicule ou matrice continu. Ce véhicule ou matriee peut être constitué par une matière colloïdaleP conta© de la gélatine, de la carboxyméthyl— cellulose sodique, uns matière siliceuse» par exemple une ma-25 tiers contenant à 11 état colloïdal des oxyde s de silicium, particulièrement ceux qiïi se présentent sous la forme d*acides siliciquss, eernae le "Syton" (marqme déposée de Monsanto Cheiai-cal Coo pour une dispersion colloïdale à l5fo, blanche laiteuse, de silice daas 1' ee.u) 9 du "Santocfel- {marque déposée de Monsaaio 30 Chemical Coo pour un aérogeî de silice poreux léger à partir duquel on a enlevé l'eaa par un procès» s us qui ne détruit pas la structure de gel initiale}, ou du "Ludoji" (marque déposée de E.I. diront de Nemours & Go. pour un sol colloïdal aqueux contenant approximativement 30tfo de SiÛ2 avec seins de 0,5$ de.Na^O 35 comme stabilisant), etc00 ou encore un mélange de ces matières. Un support ou matriee particulièrement avantageux est constitué par un mélange d'une silice colloïdale comme celles qui ont été citées précédemment et de gélatine, le rapportai* le gel et la silice étant de l'ordre d'environ 1 t 1 à environ 1 s 10. 40 Comme exemples de noyaux de précipitation drargent on peut 69 12671 7 2006712 citer ceux qui sont connus déjà dans la technique, par exemple des sulfures et/ou des séléniures de métaux lourds, des métaux nobles colloïdaux, des composés organiques thio, etc.». Les couehes décrites ci-dessus et présentées sur le dessin 5 illustratif peuvent également contenir des ingrédients supplémentaires assurant des fonctions spécifiques désirées, comme on le comprendra. Par exemple n'importe quel ingrédient ou la totalité des ingrédients essentiels au développement peuvent être contenus dans une ou plus d'une de ces couches, comme on l'a no-10 té ici précédemment. Les pigments macroscopiques envisagés par la présente invention peuvent être choisis dans une grande liste de matières connues, par exemple le bioxyde de titane, le carbonate de calcium, le sulfate de baryum, la irollastonite (CaSiO^), le talc ^/Hg^Si^O^Q 15 (0H)2_7silice, des argiles comme la kaolinite (qui est une argile au silicate d'aluminium) et des produits analogues? Les produits préférés sont des pigments minéraux blancs, par exemple des oxydes, les silicates, les carbonates, etc... Comme on l'utilise ici et dans les revendications annexées, le mot "macroscopique" sert 20 dans son sens ordinaire à désigner des pigments ayant une granu-1ornétrie visible à l'oeil nu ce qui les distingue des substances microscopiques ou colloïdales, par exemple la silice colloïdale utilisée jusqu'ici comme matrice ou véhicule, pour les noyaux de précipitation d'argent dans cette couche. Ces pigments macrosco-25 piques ont de préférence une granuiométrie moyenne comprise entre environ 0,1 et environ 10 fP . Comme on l'a mentionné précédemment la matrice pour la couche réceptrice d'argent 14 est constituée de préférence par de la gélatine ou par un mélange de gélatine et d'autres substances, par 30 exemple, une matrice siliceuse. Dans une telle couche, le rapport du gel et de la matière siliceuse peut être de l'ordre d'environ 1 : 1 à 1 : 10, une gamme préférée étant de l'ordre d'environ 1 : 1 à environ 1 : 5. La quantité de pigment macroscopique qui doit être utilisée dans la mise en oeuvre de la présente inven-35 tion doit avoir une limite inférieure calculée de manière qu'on obtienne les résultats désirés, la limite supérieure étant déterminée de façon préférentielle comme étant juste inférieure au point où il se produit un écaillement de la couche du fait qu'elle comporte une quantité trop importante de ce pigment. Le rap-40 port du pigment et du gel dans les couche préférées est compris 69 12671 8 2006712 entre environ 2 : 1 et environ 12 : 1, des résultats particulièrement bons étant obtenus avec des rapports compris entre environ 2 s 1 et environ 8 s 1. Dans un produit typique envisagé par la présente invention, 5 la couche 14 peut contenir, par exemple, d'environ 9,68 à 91,5 mg de matières solides (poids à sec) par dm2 de surface spécifique. Dans la couche, le pigment macroscopique peut être de l'ordre d'environ 4,3 à environ 64,6 mg par dm20 De plus, la couche réceptrice d'argent peut contenir des quantités efficaces d'un 10 additif constitué essentiellement par du stéarate d'aluminium, comme décrit dans la demande de brevet de la demanderesse déposée Antérieurement à la présente invention, un ouvrier qualifié désirant modifier la tonalité de l'image de transfert argentique 15 aurait envisagé la sélection de l'un des agents de virage connus h cet effet. On a constaté d'une manière parfaitement inattendue que le pigment macroscopique ajouté se comporte comme un agent de virage, ce qui constitue un nouveau moyen de modifier la tonalité de l'image de transfert argentique pour lui donner une tonalité 20 plus désirée. A titre d'exemple, le carbonate de calcium tend à donner une image ayant une teinte marron plus accentuée, tandis que le bioxyde de titane tend à donner une image plus bleue. Des mélanges de ces deux produits donnent des tonalité intermédiaires dépendant bien entendu des rapports entre les produits utilisés. 25 Outre qu'il se comporte comme un agent de virage, le pigment augmente notablement la vitesse d'absorption à laquelle le liquide de traitement imprègne la surface de la pellicule composite. Il en résulte alors certains avantages importants. Plus le liquide reste longtemps sur la surface de la pellicu-30 le composite pendant le traitement moins on risque des taches des grandes lumières provoquées par une oxydation à l'air, particulièrement en présence de températures élevées, par exemple en présence du dispositif de chauffage servant à sécher l'épreuve de l'appareil pour son exposition et son développement, comme des 35 pellicules composites décrites dans les brevets américains n° 3.282.153, 3.282.184 et 3 <> 282^192^. Par suite, il est résulte une vitesse d'absorption plus élevée/ supprime ou réduit à Un minimum la tendance à des taches. Deuxièmement, la vitesse d'absorption plus rapide a été mise en évidence par des analyses de la vitesse de développement 40 69 12671 9 2006712 de 1'argent aux infrarouges, pour augmenter la vitesse de formation de l'image négative ce qui réduit alors à un minimum le transfert non désiré d'halogénure d'argent à partir de zones exposées- pour augmenter le Pmi-T| et abaisser le D ^ ou contraste* r En d'autres termes, dans un système de diffusion d'argent, il est plus désirable que l'halogénure d'argent exposé et capable d'être développé soit réduit avant d'être dissous par l'agent de formation de complexe, pour constituer un complexe d'argent soluble qui peut être transféré à la couche réceptrice d'argent pour don-ÀO ner dans les grandes lumières une image en argent non désirée. Troisièmement, ces études ont montré que l'absorption plus rapide augmente notablement la vitesse de formation de l'image positive, ce qui permet d'obtenir une image argentique positive ayant une densité donnée beaucoup plus rapidement» En plus des JiC applications photographiques générales importantes des pellicules composites de la présente invention, si l'on envisage d'utiliser un appareil de reproduction de documents grâce auquel une ou plusieurs copies de documents successifs sont désirés, l'avantage de réduire le temps nécessaire pour que la pellicule composite ÂO se trouve dans l'appareil de traitement est facilement évident. Les exemples suivants sont donnés à titre illustratif et non limitatif de la mise en oeuvre de l'invention. EXEMPLE 1 On prépare une pellicule composite comme représenté sur la «tS* fig. 1 de la manière décrite dans le brevet 1.509.294. La couche 12 comprend une émulsion au gélatino chloroiodobromure d'argent et du bioxyde de titane. La couche 14 réceptrice d'argent compread un milieu de précipitation d'argent contenant de l'or colloïdal dispersé dans une matrice de gélatine et une silice colloïdale, le rapport entre la gélatine et la silice colloïdale étant d'environ 1 : 3o La couche 14 réceptrice d'argent est appliquée sur la couche d'émulsion transparente de manière à assurer un pouvoir ✓ couvrant calculé de 3,2 mg de gélatine et 9,6 mg de silice par &m2 de surface spécifique. On expose la pellicule composite et on la développe de la manière décrite pour obtenir une épreuve composite qu'on peut examiner comme une épreuve argentique positive visible par réflexion, la tonalité de l'image positive étant caractérisée à l'oeil comme étant noire0 EXEMPLE 2 On répète le processus de l'exemple 1 plusieurs fois, en ajou- 69 12671 10 2006712 tarit chaque fois une quantité donnée de carbonate de calcium aux revêtements de la couche réceptrice d'argent, les quantités de carbonate de calcium ajoutées étant telles qu'elles assurent le pouvoir couvrant calculé par dm2 de surface spécifique : 5 (l) 4,84 mg, (2) 8,28 mg, (3) 18,3 mg et (4) 29 mg. Une exposition «t un développement de la même manière que dans l'exemple 1 donne des épreuves composites de qualités comparables. La tonalité de 1'image' argentique positive dans chaque cas est modifiée à partir du noir de l'exemple 1 et passe à un noir bru-» 10 nâtre. EXEMPLE 3 On répète l'exemple 1 en ajoutant du bioxyde de titane à la couche réceptrice d®argent a un pouvoir couvrant calculé de 8,28 mg par dm2» L'image positive de l'épreuTs composite résultante a 15 une tonalité noire bleuâtre. EXEMPLg_4 On répète l'exemple 3 en modifiant la concentration du bioxyde de titane pour obtenir un pouvoir couvrant calculé de 24,2 mg par dm20 L'image positive résultante a une tonalité 20 bleuâtreo EXEMPLE 5 . On répète l'exemple I ea ajoutant à la couche réceptrice d'argent du carbonate de calcium à un pouvoir couvrant calculé de 13,72 mg par dm2 et d» bioxyde de titane à un pouvoir couvrant 25 calculé de 4,57 mg par dai2» La tonalité da l'image positive ré— stàtaote est noire et eette tonalité est un peu plus neutre que celle de l'image préparée dans l'exemple 1. EXEMPLE 6 On répète l'exemple 5 en faisant varier les quantités jusqu' à 30 10,5 mg par dm2 de cerbonate de caiciun et 8,34 mg par dm2 de 'bioxyde de titane. La tonalité de 11image positive est encore bleue noire. EXEMPLE 7 On répète l'exemple 1 en ajoutant à la souche réceptrice 35 d'argent de l'argile constitué par de la kaolinite à un pouvoir couvrant calculé de 9,41 rag par dm2 et 1,67 mg par dm2 de bioxyde de titaneo L5 image positive résultante a une tonalité brune. EXEMPLE 8 On répète l'exemple 1 en ajoutant à la couche réceptrice 40 d'argent 8,28 mg par d®2 de wollastonite. La tonalité de l'image 69 12671 ii 2006712 positive résultante est noire brune. EXEMPLE 9 On répète l'exemple 1 en ajoutant du talc à un pouvoir couvrant calculé de 29 mg par dm2. L'image positive résultante 5 est noire brune. Comme on l'a mentionné précédemment la présence du pigment augmente également notablement le temps d'absorption, c'est-à-dire le temps qu'il prend pour une quantité donnée d'une milieu alcalin aqueux qui y est appliqué pour imprégner la surface ex-10 térieure de la pellicule composite ou pour s'y imprégner. Pour illustrer cet avantage de la présente invention, on a mesuré le temps d'absorption avec des pellicules composites avec ou sans pigment dans la couche réceptrice d'argent, en utilisant dans chaque cas une quantité donnée d'un milieu alcalin, 15 à savoir 0,8 g d'un tel milieu appliqué sur la surface d'une pellicule composite mesurant 217 x 280 mm* On a mesuré le temps d'absorption au moment de l'application pour la disparition de la surface brillante de la pellicule composite^ce qu'on a déterminé à la vue. Sans addition de pigment, avec une pellicule composite 20 typique du type précédemment décrit et représenté sur la fig. 1, le temps d'absorption a été de l'ordre de 14 secondes ou plus. En incorporant du carbonate de calcium dans la couche réceptrice d'argent à un pouvoir couvrant calculé de 8,07 mg par dm2 de surface spécifique, le temps d'absorption a été réduit à environ 25 9 secondes# Des quantités plus importantes de pigments ont donnés des réductions encore plus importantes du temps d'absorption. Par exemple l'addition de 32,3 mg par dm2 a réduit le temps'd'absorption à 6—7 secondes, tandis que l'addition de 64,6 mg par dm2 l'a réduit à environ 2 secondes. On a constaté que le bioxyde 30 de titane ne réduit pas le temps d'absorption aussi bien que le carbonate de calcium. Cependant , l'incorporation de bioxyde de titane à un pouvoir couvrant calculé d'environ 8 mg par dm2 de surface spécifique a réduit le temps d'absorption à environ 11 secondes, tandis que des quantités plus importantes ont assuré 35 encore de plus grandes réductions, par exemple 32 nsg par dm2 ont réduit le temps d'absorption à environ 8 secondes» Inversement, comme il était à prévoir d'après l'exposé précédent et les données, la quantité de milieux acàlins aqueux absorbée dans une période de temps donnée a été également notablement augmentée. 40 Des études de vitesse de développement d'argent à l'infra- 69 12671 12 2006712 rouge ont été également exécutées pour déterminer la quantité d'argent réduit dans l'image positive et dans l'image négative à plusieurs intervalles de temps pendant le développement. Ces études ont mis en évidence d'une façon extraordinaire le dévelop-5 pement plus rapide qu'on obt^^nt en fonction de l'addition du pigment. Par exemple, dans une pellicule composite typique de la fig» 1 ne contenant pas de pigment ajouté^ il fallait environ 6 secondes avant qu'on puisse observer une formation d'argent positive, environ 50$ de la densité maximale d'argent du négatif 10 étant obtenue en environ 2,1 secondes. Avec l'addition de carbonate de calcium a un pouvoir couvrant d'environ 29 mg par dm2, on a observé une formation d'argent positive en 3 secondes, 50$ de la densité d'argent/négatif étant obtenue en environ 7/l0ème de seconde. Dans la première pellicule composite ne com— 15 portant pas de pigment ajouté, l'argent positif a continué à augmenter vers des niveaux de densité maximaux en 15 secondes, tandis qu'avec la seconde pellicule composite contenant le carbonate de calcium, l'argent positif s'accumulant s'est stabilisé «t moins de 9 secondes. \ 20 Ces études de vitesse de développement indiquent aux tech niciens en la matière qu'un développement d'un négatif et/ou temps de traitement pour former l'épreuve composite sont notablement réduits, ceci signifie non seulement qu'on peut obtenir des reproductions positives plus rapidement mais aussi qu'on peut 25 obtenir des densités minimales D . plus claires. mm La description qu'on vient de faire et des exemples illustra-tifs montrent que l'addition d'une quantité efficace d'un pigment macroscopique à la couche réceptrice d'argent des produits photographiques précités assure des avantages très importants. 30 Telle qu'on l'a utilisée ici ainsi que dans les revendicatiœs annexées l'expression "quantité efficace" désigne une quantité suffisante pour obtenir des résultats avantageux. Etant donné qu'on peut procéder à certains changements, dans le produit précité et le processus sus-mentionné sans s'écarter de 35 la portée de la présente invention il est entendu que tout le sujet contenu dans la description précédente ou illustré sur le dessin annexé doit être interprété dans tin sens illustratif et non dans un sens limitatif. 12671 13 20067.12 aBTOMDICATIONS 1°) Produit photographique pour préparer une épreuve composite qu'on peut examiner par réflexion sous forme d'une épreuve positive, ce produit comprenant une couche contenant une émulsion d'halogénure d'argent photosensible, une matière assurant une opacité à la lumière dans cette couche ou dans une couche disposée au-dessus, et une couche réceptrice d'argent comprenant des noyaux de précipitation d'argent dispersés dans une matrice macroscopiquement continue, cette matière assurant une opacité à la lumière étant présente en une quantité suffisante pour masquer efficacement une image négative formée dans ladite couche d'émulsion par une exposition dudit produit photographique et le développement de ce produit exposé et pour former une image négative ainsi qu'une image positive dans ladite couche réceptrice d'argent, grâce à quoi on peut examiner l'épreuve composite sans la séparer d'une épreuve positive argentique visible par réflexion^ ledit produit photographique étant caractérisé par le fait qu'il comprend dans ladite couche réceptrice d'argent une quantité efficace d'un pigment macroscopique. 2°) Produit suivant la revendication 1, caractérisé par le fait que le pigment précité a une granulométrie comprise entre environ 0,1 jji et environ 10 ^ . 3°) Produit suivant la revendication 1, caractérisé par le fait que ladite couche réceptrice d'argent contient d'environ 9,8 à environ 91,5 mg d'un total de produits solides par dm2 de surfa® spécifique et que ledit pigment est présent en une quantité comprise entre environ 4,3 et 64,5 mg par dm2 de surface spécifique® 4°) Produit suivant la revendication 3, caractérisé par le fait que le pigment est du carbonate de calcium, de la wllasto-= nite, du bioxyde de titane, d» sulfate de baryum, dm silicate de calcium, du talc, de la silice, une argile constituée par du sili-cate d'aluminium, ou un mélange de ces composés. 5°) Produit photographique pour former une épreuve composite dans laquelle une image positive est formée dans une couche sur une image négative, cette épreuve composite pouvant être examinée comme une épreuve positive visible par réflexion sans séparation de ces deux images, ledit produit comprenant une émulsion d'halogénure d'argent photosensible, ladite couche comprenant également une matière assurant une ©pacification de la lumière, et une 69 12671 14 2006712 couche réceptrice d'argent disposée sur ladite couche à*émulsion, la matière assurant une opacité étant présente en une quantité suffisante pour masquer efficacement une image argentique formée dans ladite couche par exposition dudit produit photographique 5 et développement dudit produit exposé pour former .l'image négative précitée dans ladite couche et une image de transfert positive dans la couche réceptrice d'argent, la quantité de cette matière étant insuffisant* pour empêcher l'exposition à la lumière de l'halogénure d'argent, de plus cette matière étant capable de 10 constituer un fond en vue d'un examen de l'épreuve composite par une lumière réfléchie sous forme d'une image positive, le produit photographique étant caractérisé par le fait qu'il comprend dans la couche réceptrice d'argent une quantité efficace d'un pigment macroscopique* 15 6°) Produit suivant la. revendication 5, caractérisé par le fait que la couche réceptrice d'argent cocprend des noyaux de précipitation d'argent dispersés dans une matrice continue constituée par de la gélatine. 7°) Produit suivant la revendication 6, caractérisé par le ' 7 moyenne 20 fait que le pigment macroscopique précité a une granulométrie/ comprise entre environ 0,1 (û et environ 10 . t 8°) Produit suivant la revendication 7a caractérisé par le fait que le rapport entre les quantités du pigment macroscopique et de la gélatine dans ladite couche réceptrice d'argent est com-25 pris entre environ 2 : 1 et environ 12 % 1» 9°) Produit suivant la revendication 8, caractérisé par le fait que ledit pigment est blanco 10°) Produit photographique pour former une épreuve composite dans laquelle une image positive est formée dans une couche 30 sur une image négative, ladite épreuve composite pouvant être examinée comme une épreuve positive visible par réflexion sans séparation des deux images précitées, ledit produit comprenant un support comportant une couche contenant une émulsion d'halogénuère d'argent photo sensible, ladite couche comprenant également une 35 matière assurant une ©pacification à la lumière et une couche réceptrice d'argent située au-dessus de ladite couche d'émulsion, la couche réceptrice d'argent comprenant des noyaux de précipitation d'argent dispersés dans une matrice de gélatine et de silice colloïdale, le rapport entre les quantités dç. gélatine et 40 de la siliee colloïdale étant compris entre environ 1. si et 1 ïlO, 69 12671 15 2006712 ladite matière d'opacification étant présente en une quantité suffisante pour masquer efficacement une image argentique formée dans ladite couche par exposition du produit photographique précité et développement du produit exposé susvisé pour former la-5 dite image négative dans ladite couche et une image transfert positive dans la couche susvisée réceptrice d'argent, la quantité de ladite matière étant insuffisante pour empêcher une exposition à la lumière de l'halogénure d'argent précité, ladite matière étant en outre capable d'assurer un fond pour un examen de 10 ladite épreuve composite au moyen d'une lumière réfléchie, sous forme d'une image positive, ledit produit photographique étant caractérisé par le fait qu'il comprend dans ladite couche réceptrice d'argent une quantité efficace d'un pigment macroscopique* 11°) Produit suivant la revendication 10, caractérisé par le 15 fait que le rapport entre les quantités de pigment macroscopique et de gélatine dans ladite couche est compris entre environ 2:1 et environ 12 s 1* 12°) Produit suivant la revendication 11, caractérisé par le fait que ladite couche contient d'environ 4,3 à environ 64,5 mg 20 de pigment par dm2 de surface spécifique* 13P)Produit suivant la revendication 10, caractérisé par le fait que le pigment précité est du carbonate de calcium, de la ▼ollastonite, du bioxyde de titane, du sulfate de baryum, du silicate de calcium, du talc, de la silice, une argile constituée 25 par du silicate d'aluminium, ou un mélange de ces composés» 14°) Produit suivant la revendication 10, caractérisé par le fait que ladite quantité de pigment macroscopique présente est suffisant* pour modifier la tonalité de l'épreuve positive précitée formée dans ladite couche et pour modifier la vitesse d'ab-30 sorption d'un liquide aqueux appliqué à la surface de cette couche 12671 16 2006712 en partie par diffusion jusqu'à ladite couche réceptrice d'argent où elle est réduite pour lui communiquer une image de transfert argentique positive. 16°) Procédé dans lequel tin produit photographique comprenant une couche contenant une émulsion d'halogénure d'argent photosensible et une matière assurant une opacification à la lumière, et une couche réceptrice d'argent superposée est exposée pour former une image capable d'être développée, et ledit produit exposé est développé par mise en contact de la surface de la couche réceptrice d'argent avec un fluide aqueux, ce fluide pénétrant à travers ladite couche pour développer ladite image et pour communiquer à la couche réceptrice d'argent susvisée une image de transfert argentique positive, cette image de transfert pouvant être examinée en lumière réfléchie, ledit procédé étant caractérisé par le fait qu'il consiste à incorporer dans la couche réceptrice d'argent avant exposition dudit produit un pigment macroscopique en une quantité suffisante pour modifier la tonalité de l'image et pour augmenter la vitesse d'absorption du fluide de traitement précité à travers la surface de la couche susvisée.